(57)【要約】【課題】雑菌の繁殖を抑え、汗のニオイを防ぎ靴の中を常に清潔に保ちます。通気性がよく足のムレを防ぎ、柔軟性、通気性、保温性、脱臭、抗菌効果、装着性、その持続性、追随性がよく、クッション性を低下させない機能を有するとともに、取り扱いしやすいインソールを提供する。【解決手段】特殊天然鉱物の機能を有する素材と粘土を生かし、低粘度シリコ−ンと配合混合し、ポリエステル繊維厚さ２〜３ｍｍに、含浸形成し、通気性孔加工したインソールとなることを特徴とする。【選択図】図１
2020195750.tif 000002
【特許請求の範囲】
【発明の詳細な説明】
【技術分野】
【０００１】  本発明は、ポリエステル繊維に無数の超微細孔をもつ、核種含有量が高い特殊天然鉱物、粘土、低粘度シリコーンを用いたインソール及び製造に関する。
【背景技術】
【０００２】  インソールは靴等の履物の中敷きとして使用するもので、一般にクッション性、保温性を向上させるとともに消臭、、ムレ防止等を目的としている。しかしながら、最近はファッション性、快適性がより強く求められるとともに、健康増進が図れ、防臭、抗菌作用を有するといった機能面での作用が求められるようになってきた。【０００３】  インソールの構成としては従来は天然皮や合成樹脂皮を素材とし、この表面を凹凸状に形成したもの、表面にウールを貼り付けしたもの、抗菌材、遠赤外線材等を付加したもの、胴、活性炭等を内蔵したもの等があった。
【先行技術文献】
【特許文献】
【０００４】
【特許文献１】特開平９−２２４７０８
【０００５】
【特許文献２】特開２００６−６８５１９
【０００６】
【特許文献３】特開２０１５−１５６９３９
【０００７】
【発明の概要】
【発明が解決しようとする課題】
【０００８】  しかしながら、従来のインソールは防臭、抗菌、柔軟性、耐久性といった機能面において、また、クッション性等の健康増進の面において必ずしも十分といえるものではなかった。特に、柔軟性を有する場合、インソールの素材としてシリコーンを用いる場合、シリコーンとの融合性がないため離形してしまうためシリコーン素材単独で形成されていたもの又は貼りつけたものが多い。インソールは熱が伝わりやすく、通気性が良いことが特徴だが、足の浦がやけに日常生活に支障を起こしていた。インソールは、通気性が良いものはあるが、長い間靴を履いていると地面からの熱と体温で熱くなっていた。従って断熱中敷を加えることにより足の裏がやけずに、前述の欠点を解決しようとするものである。
本発明はこれら従来のインソールにおける問題点を解消すべくなされたものであり、特殊天然鉱物素材の公的な適用例としてのインソールを提供するもである。本発明では、シリコーンで特殊天然鉱物が持つ種々の機能特性を有効に発揮させるとともに、粘土を加えることで、インソールとして要求される快適性、フイイト性等機能面に加え、柔軟性に優れ仕えやすく、耐久性の高いインソールを提供することを目的とする。
【課題を解決するための手段】
【０００９】  本発明による特殊天然鉱物は多孔質で遠赤外線、マイナスイオンを放出レベルが高い、ミネラルバランスがとれて、還元力、分解力が高い等の優れた特徴をもつ素材である。【００１０】  本発明は、特殊天然鉱物、粘土が持つ機能面の効果を生かすため、シリコーンに配合混錬し、ポリエステル繊維に含浸させて使用することにより、断熱性、遮熱性、消臭性、防菌性、クッション性、柔軟性、健康増進に優れているインソールを提供することにある。なおかつ天気干しによるメンテナンス、水洗い条件においても問題点を解決している、
【発明の効果】
【００１１】  本発明のインソールは、本来の機能性を損なわず、靴底から熱を通さないことにより、健康を害せず安全に使用ができる。【００１２】  本発明に係るインソールは極めて薄厚に形成して所要の保温性等を得ることができ、これによって使いやすい製品として提供することができる。又、素材に使用した特殊天然鉱物の作用により、好適な保温性、保湿性を有するとともに、インソールとして必要な防臭、抗菌効果を有する製品として提供できる。【００１３】  本発明ではシリコンを用いたことによって高級感がえられ、粘土を更に加えることで足のフイット性を向上させることが可能になった。【００１４】  本発明に係る製造方法は特殊天然鉱物、粘土を用いた機能性を有するインソールを容易に製造することができる。
【図面の簡単な説明】
【００１５】
【図１】  インソール側面図、一部拡大断面図
【図２】  インソール正面図
【発明を実施するための形態】
【００１６】  図１ないし図２は本発明の好適な実施形態について説明する。本発明に係るインソール１は特殊天然鉱物３，４、粘土５を素材として形成することを特徴とする。以下では、まず本発明に係るインソール１の製造方法について説明する。図１はインソール側面図と一部拡大断面図を示す。インソール１の素材はポリエステル繊維２、１〜１０μ、長さ２０〜４０ｍｍ、厚み２．８〜３．２ｍｍ程度を使用する。足の靴底サイズに合わせ、ハサミ等でカットして使用する。
カットされたポリエステル繊維２を平板に両面粘着テープ等にて固定させる。
本発明の素材であるシリコーン６粘度５Ｐａｓ総重量１００％に特殊天然鉱物４粒子１５０μ〜１００μ３０重量％、特殊天然鉱物３粒子３０μ以下２０重量％と粘土３粒子３０μ以下１０重量％を配合し、混錬させ、ポリエステル繊維２の表面側に均一に含浸させ、加圧し常温硬化形成させる。素材の特殊天然鉱物３、４はα線０．０４〜０．０７ベクレル、β線０．００３〜０．００７ｍｅＶ、γ線０．００４〜０．００９ｍＲの微量放射線を含んだものである。特殊天然鉱物４はポリエステル繊維２の厚み中間層に特殊天然鉱物４粒子１５０〜１００μは沈殿固着し、特殊天然鉱物３粒子３０μ以下と粘土粒子３０μ以下の２層に形成される。含浸させ圧着形成し、硬化した素材は厚み方向に通気孔７パンチングφ４で孔あけ加工しインソール商品とする。インソール１の１枚あたり足のサイズが２５ｃｍの場合片足サイズでは総重量２０ｇ程度となる。本発明商品インソール１は使用表面は滑らかで、従来のシリコーン使用インソールに比べてかなり薄く柔軟性がある。インソール１は薄いため容易に足のサイズに容易にカットできるとという利点もある。表面を発汗などによる水分を通気性孔からベトつきやむれを防止している。インソール１の素材と靴下の空気層により地面からの熱を遮断し、またシリコーン５のクッション性、柔軟性により、足のフィット性を向上させることができる。
【００１７】  特殊天然鉱物３，４は、国産のもので滋賀県、岐阜県、愛知県から採取した鉱物を砕石粒子したもの、粘土は益子産採掘したものを焼成粒子したものを使用している。シリコーンはＫＥ−６６信越化学製のものを使用する。
【００１８】  本発明インソールは特殊天然鉱物３，４粘土５、シリコーン６の形成により、耐摩耗性、熱伝導率、耐久性に優れている。特にシリコーン含有量が多いため柔軟性に優れている。
【００１９】  インソール１の別の実施形態として、上記実施形態と同様に形成したポリエステル繊維２の片面に抗菌材、着色染料、遠赤外線セラミックを混合し、含浸して固着したものも有効である。抗菌材はインソール１の抗菌性を付与するもので、銀イオン、銅イオンキトサン類が有効に利用できる。又機能を失わないよう十分な通気性が得られるものを使用する。抗菌性を高める方法として抗菌性を有する繊維をシリコーンと混合して使用することも可能である。以上説明した実施形態の本発明に係るインソール１は特殊天然鉱物３，４をシリコーン６で包囲形成したものであり、ポリエステル繊維２厚さ３ｍｍ程度と極めて薄く形成される。これにより柔軟性、軽量化、耐久性、クッション性ができるどんな靴にもフイットさせて使用することができる。このクッション性は地面から足、膝、腰に作用する衝撃を和らげる作用を有する。また、内包された空気層は断熱効果により地面からの冷気を遮断し保温性他がある。また、素材の有する親水基が吸着作用を有するとともに、乾燥時には水分を放出する好適な保湿性を有することから、歩行とともに足からの圧力が強弱変動することに従い、インソール１の内外で空気が出入りし、吸湿、放湿が繰り返される。このフィルチング効果によってインソール１は湿度を保持するとともに、悪臭を吸着したり、靴内の環境を公的に維持して雑菌の繁殖を抑制させる環境をつくるといった特殊鉱物３、４特有の機能を発揮する。・ポリエステル繊維２は密度が極めて大きく、太く、長いものであることで含浸性がよい。なお、インソール１の保温性、抗菌性を向上させるため特殊天然鉱物３、４に遠赤外線材や抗菌剤を混合させることも有能である。
【符号の説明】
【００２０】  １  インソール
２  ポリエステル繊維
３  特殊天然鉱物１５０μ
４  特殊天然鉱物３０μ
５  粘土
６  シリコーン
７  通気孔
【図１】
2020195750.tif 000003
【図２】
2020195750.tif 000004
【手続補正書】
【提出日】令和1年8月22日(2019.8.22)
【手続補正２】
【補正対象書類名】特許請求の範囲
【補正対象項目名】全文
【補正方法】追加
【補正の内容】
【特許請求の範囲】
【請求項１】
ポリエステル繊維にシリコーン総重量１００％に特殊天然鉱物３０〜４５重量％、粘土５〜１０重量％を配合したものを含浸形成されて成ること特徴とするインソール。
【請求項２】
請求項１に記載したポリエステル繊維は太さ１〜１０μ、長さ２０〜４０ｍｍ、厚み２〜４ｍｍでシリコーンは粘度３〜１０Ｐａｓで特殊天然鉱物は粒子１００〜１５０μ２０〜３５重量％、３０μ以下４０〜６０重量％及び粘土粒子５〜１０重量％を配合したものを含浸形成されて成ることを特徴とするインソール。
【請求項３】
請求項１に記載した特殊天然鉱物は無数の超微細孔をもち、核種含有量が高く、微量放射線量α線０．００４〜０．０７Ｂｑ、β線０．００３０．７ｍｅＶ、γ線０．００４〜０．００９ｍＳｖを放出する特徴とするインソール。